(57)【要約】【課題】  成形工程中に反応が金型キャビティ内で行なわれる、複合材料の成形装置および方法を提供することにある。【解決手段】  金型ツーリングの一部が多孔質通気性材料であり、該材料が、排気を行なうのに金型構成要素を物理的に中断させる必要なく、捕捉された空気、水分および副生物ガスの反応体の排気を行なうことができる構成の複合成形材料の製造方法および装置。これにより、成形品を製造するサイクルタイムが短縮され、従って製造コストを低減できる。本発明の金型および成形方法の使用が有利である用途として、数ある中で、摩擦材料；フェノール樹脂等の種々の合成熱硬化性樹脂で作られる複合材料の部品；中実成形品、予成形複合構造体、および耐火レンガ等の定形物品のような補強体を収容する構造的構成要素の成形がある。【選択図】図１
2005212485.tif 000002
【特許請求の範囲】
【請求項１】
第一金型部材と、
該第一金型部材に結合されて金型キャビティを形成すべく作動する第二金型部材とを有し、
前記両金型部材のうちの一方の金型部材の少なくとも一部は多孔質通気性材料であり、該多孔質通気性材料は、成形作動中に金型キャビティ内に生じる化学的反応から発生するガス状反応体を排気すべく作動すると同時に、前記一部内でのガス状反応体の再結合および凝縮を防止することを特徴とする、複合材料を形成すべく作動する金型組立体。
【請求項２】
前記通気性材料は、約５〜２５％の間の孔隙率および約１〜２８０ミクロンの間の平均微孔直径を有することを特徴とする請求項１記載の金型組立体。
【請求項３】
前記通気性材料は、約１５ミクロンの平均微孔直径および約１５％の全孔隙率を有することを特徴とする請求項２記載の金型組立体。
【請求項４】
前記通気性材料は金属材料であることを特徴とする請求項２記載の金型組立体。
【請求項５】
前記金属通気性材料はアルミニウムであることを特徴とする請求項４記載の金型組立体。
【請求項６】
前記両金型組立体のうちの一方の金型部材の少なくとも一部は、金型キャビティをを加熱すべく作動することを特徴とする請求項１記載の金型組立体。
【請求項７】
前記通気性材料は約２１０℃以下の温度で作動することを特徴とする請求項１記載の金型組立体。
【請求項８】
前記通気性材料は約２００〜２，０００ｋｇｆ／ｃｍ２の間の圧力で作動することを特徴とする請求項１記載の金型組立体。
【請求項９】
前記成形される複合材料は、摩擦材料、フェノール樹脂、および構造的構成要素を含有する大きい補強体のうちの少なくとも１つであることを特徴とする請求項１記載の金型組立体。
【請求項１０】
（ａ）複合材料の配合物を金型組立体の金型キャビティ内に導入する段階と、
（ｂ）金型キャビティを閉じる段階と、
（ｃ）閉じられた金型キャビティ内で配合物の少なくとも一部を反応させる段階と、
（ｄ）前記反応により生じたガス状反応体を、金型組立体の多孔質通気性部分を通して排気する段階とを有することを特徴とする複合材料の成形方法。
【請求項１１】
前記段階（ｄ）は、前記金型組立体の多孔質通気性燒結アルミニウム部分を通して前記ガス状反応体を排気することを含むことを特徴とする請求項１０記載の成形方法。
【請求項１２】
前記段階（ｄ）は、前記ガス状反応体を、約１５ミクロンの平均微孔直径および約１５％の全孔隙率を有する前記金型組立体の微孔燒結アルミニウム部分を通して排気することを含むことを特徴とする請求項１１記載の成形方法。
【請求項１３】
排気中に、金型組立体の多孔質通気性部分の微孔内でのガス状反応体の凝縮および再結合を防止する段階を更に有することを特徴とする請求項１０記載の成形方法。
【請求項１４】
前記凝縮および再結合を防止する段階は、金型組立体の前記部分の温度を、前記微孔内のガス状反応体の凝縮および再結合の防止に必要な所定の最低温度以上の温度に維持することを含むことを特徴とする請求項１３記載の成形方法。
【請求項１５】
前記配合物の分解を防止する段階を更に有することを特徴とする請求項１０記載の成形方法。
【請求項１６】
前記分解防止段階は、金型組立体の通気性部分の温度を前記配合物の所定最高分解温度以下の温度に維持することを含むことを特徴とする請求項１５記載の成形方法。
【請求項１７】
前記段階（ｄ）は、ガス状反応体を、約５〜２５％の間の孔隙率を有する金型組立体の多孔質通気性部分を通して排気することを含むことを特徴とする請求項１０記載の成形方法。
【請求項１８】
前記段階（ｄ）は、ガス状反応体を、約１〜２８０ミクロンの間の平均微孔直径を有する金型組立体の多孔質通気性部分を通して排気することを含むことを特徴とする請求項１０記載の成形方法。
【請求項１９】
前記金型組立体の通気性部分の温度を約２１０℃以下の温度に維持する段階を更に有することを特徴とする請求項１０記載の成形方法。
【請求項２０】
前記金型キャビティ内の圧力を約２００〜２，０００ｋｇｆ／ｃｍ２の間の圧力に維持する段階を更に有することを特徴とする請求項１０記載の成形方法。
【請求項２１】
前記段階（ａ）は、摩擦材料、フェノール樹脂、および補強体含有構造的構成要素のうちの少なくとも1つの配合物を導入することを含むことを特徴とする請求項１０記載の成形方法。
【請求項２２】
前記段階（ｄ）は、金型本体の多孔質通気性金属部分を通して排気することを含むことを特徴とする請求項１０記載の成形方法。
【請求項２３】
ガス状反応体を発生する化学的反応が金型キャビティ内で行なわれる、摩擦材料製品の成形方法において、
（ａ）摩擦材料の配合物を金型組立体の金型キャビティ内に置く段階と、
（ｂ）金型キャビティを閉じる段階と、
（ｃ）金型キャビティを加圧する段階と、
（ｄ）金型キャビティ内の配合物を加熱する段階と、
（ｅ）金型キャビティ内の配合物を反応させる段階と、
（ｆ）金型キャビティを閉じた状態に維持すると同時に、前記反応により生じたガス状反応体を金型組立体の多孔質通気性部分を通して排気する段階と
（ｇ）成形された摩擦材料製品を取出す段階とを有することを特徴とする摩擦材料製品の成形方法。
【請求項２４】
前記段階（ｆ）は、ガス状反応体を、約５〜２５％の間の孔隙率を有する金型組立体の多孔質通気性部分を通して排気することを含むことを特徴とする請求項２３記載の成形方法。
【請求項２５】
前記段階（ｆ）は、ガス状反応体を、約１〜２８０ミクロンの間の平均微孔直径を有する金型組立体の多孔質通気性部分を通して排気することを含むことを特徴とする請求項２３記載の成形方法。
【請求項２６】
前記段階（ｆ）は、前記ガス状反応体を、約１５ミクロンの平均微孔直径および約１５％の全孔隙率を有する前記金型組立体の微孔燒結アルミニウム部分を通して排気することを含むことを特徴とする請求項２３記載の成形方法。
【請求項２７】
前記金型組立体の前記部分の温度を所定最低温度以上の温度に維持することにより、排気中に、金型組立体の多孔質通気性部分の微孔内でのガス状反応体の凝縮および再結合を防止する段階を更に有することを特徴とする請求項２３記載の成形方法。
【請求項２８】
前記金型組立体の通気性部分の温度を配合物の所定最高分解温度以下の温度に維持することにより配合物の分解を防止する段階を更に有することを特徴とする請求項２３記載の成形方法。
【請求項２９】
前記金型組立体の通気性部分の温度を所定温度範囲内の温度に維持することにより配合物の反応速度を制御する段階を更に有することを特徴とする請求項２３記載の成形方法。
【請求項３０】
前記金型組立体の通気性部分の温度を約２１０℃以下の温度に維持しかつ金型キャビティ内の圧力を約２００〜２，０００ｋｇｆ／ｃｍ２の間の圧力に維持する段階を更に有することを特徴とする請求項２３記載の成形方法。
【請求項３１】
前記段階（ａ）は、反応したときにアンモニアおよびホルムアルデヒドを含有するガス状反応体を発生する、フェノール樹脂を含有する摩擦材料の配合物を導入することを含むことを特徴とする請求項２３記載の成形方法。
【発明の詳細な説明】
【技術分野】
【０００１】
本発明は、ガス状反応体および／または副生物を発生する複合材料を成形する通気性金型、および該金型を用いる成形方法に関する。
【背景技術】
【０００２】
一般的な成形作業では、熱可塑性または熱硬化性ポリマー、金属または複合材料等の材料を所望成形品に変形しまたは成形するのに熱および圧力が加えられる。圧縮成形に使用される一般的な幾つかの熱硬化性樹脂として、フェノール樹脂、尿素樹脂およびメラミン樹脂がある。成形複合材料に内部空隙が存在すると、成形品の構造的特性および機械的特性に悪影響を与える。空隙形成の一般的原因は、捕捉された空気、水分および／またはガス状反応体を金型キャビティから排出できないことにある。本願明細書で使用するとき、用語「ガス状反応体 （gaseous reactant）」とは、成形配合物中に使用されおよび成形配合物と一緒に使用される反応体ガスおよびこれらの副生物の両方をいう。従って、捕捉された空気、水分および／またはガス状反応体を強制排出するためには、成形工程中に排気段階を取入れる必要がある。
【０００３】
従って、一般的な成形方法は、成形工程中に１つ以上の排気段階を必要とする。一般的な排気段階では、捕捉された空気、水分および／またはガス状反応体を金型から排気できるようにするため、圧縮金型の一部は、これを周期的に移動させまたは一時的に除去することによる妨げを受ける。排気段階は、成形工程を遅延させる。また、排気段階で受ける金型構成要素の妨げにより好ましくない温度および圧力の変動が引起こされ、このため成形品のコンシステンシーが影響を受け、従って傷および／または不適格表面品質が生じることがある。かくして、金型構成要素を妨げることなく、捕捉された空気、水分および／またはガス状反応体を排気できるようにするのが有利である。
【０００４】
金型構成要素を妨げることなく排気段階に対処する従来技術の試みとして、成形工程中に、捕捉された水分および／または空気を、金型構成要素を妨げることなく排気またはパージする通気性金型を用いて複合材料を成形する方法がある。しかしながら、これらの複合材料は、相変化により簡単に変形されかつ排気を要する捕捉空気および／または水分のみを有するに過ぎない。成形方法が、排気を要するガス状反応体を発生する、成形工程中に金型内に生じる化学反応を伴う場合には、非常に複雑な状況が生じる。例えば、或る複合摩擦材料を成形するときには反応体ガスが発生するが、該ガスが適正に排気されないと、ガスが反応または再結合して金型の微孔（ポア）を詰まらせてしまう。ヘキサメチレンテトラアミン（以下、「ヘキサ」という）を含むフェノールノボラック樹脂が使用されかつ成形工程中に加熱されると、ヘキサは、最初にアンモニアとホルムアルデヒドとに分解される。過剰のアンモニアおよびホルムアルデヒドが金型キャビティ内に残留すると、これらは、製品を傷付けて不適格なものとすることがある。逃散し易い非転化（unconverted）アンモニアおよびホルムアルデヒドは、金型から逃散することを試みる。多孔質金型壁のあらゆる部分の温度が低くなり過ぎると、逃散し易い非転化アンモニアおよびホルムアルデヒドが凝縮しおよび／またはヘキサと再結合して、冷却時に金型材料の微孔を塞いでしまう。
【発明の開示】
【発明が解決しようとする課題】
【０００５】
従って、成形工程中に反応が金型キャビティ内で行なわれる、複合材料の成形装置および方法が要望されている。また、これらの成形装置および方法は、別の排気段階において、金型構成要素を妨げることなく、金型からのガス状反応体の非栓塞かつ非凝縮流出を可能にするものである。
【課題を解決するための手段】
【０００６】
本発明は、複合成形材料の製造方法および装置を開示する。金型ツーリングの一部は、金型構成要素を物理的に中断させる必要なくして、捕捉された空気、水分および／またはガス状反応体の排気を可能にする多孔質通気性材料である。これにより成形品を製造するサイクルタイムを短縮でき、このため製造コストを低減できる。このような金型および成形方法の使用が有利である用途として、数ある中で、例えば、摩擦材料、フェノール樹脂等の種々の合成熱硬化性樹脂、および中実成形品、予成形複合構造体および耐火レンガ等の定形品のような補強体を収容する構造的構成要素の成形がある。
【０００７】
本発明の一態様では、金型組立体は、金型キャビティ内で化学的反応が生じる場合に複合材料を成形すべく作動できる。金型組立体は、金型キャビティを形成すべく一体に結合される第一および第二金型部材を有している。両金型部材のうちの一方の金型部材の少なくとも一部は、多孔質通気性材料で作られている。この材料は、成形作業中に金型キャビティ内で生じる化学的反応により発生するガス状反応体を通過させて排気することができる。この排気によって金型が物理的に妨げられることはなく、かつ多孔質通気性材料内のガス状反応体の再結合および凝縮が防止される。
【０００８】
本発明の他の態様では、複合材料の成形方法が開示される。本発明のこの方法は、（１）複合材料の配合物を金型本体の金型キャビティ内に導入する段階と、（２）金型キャビティを閉じる段階と、（３）金型キャビティ内で配合物の少なくとも一部を反応させる段階と、（４）前記反応により生じたガス状反応体を、金型組立体の多孔質通気性部分を通して排気する段階とを有している。
【０００９】
本発明の更に別の態様では、ガス状反応体を発生する化学的反応が金型キャビティ内に生じる、摩擦材料製品の成形方法が開示される。本発明のこの方法は、（１）摩擦材料の配合物を金型組立体の金型キャビティ内に置く段階と、（２）金型キャビティを閉じる段階と、（３）金型キャビティを加圧する段階と、（４）金型キャビティ内の配合物を加熱する段階と、（５）金型キャビティ内の配合物を反応させる段階と、（６）金型キャビティを閉じた状態に維持すると同時に、前記反応により生じたガス状反応体を金型組立体の多孔質通気性部分を通して排気する段階と、（７）成形された摩擦材料製品を取出す段階とを有している。
【発明を実施するための最良の形態】
【００１０】
本発明の他の適用領域は以下の詳細な説明から明らかになるであろう。以下の詳細な説明および特定例は、本発明の好ましい実施形態を示すものであるが、例示のみを目的とするものであり、本発明の範囲を制限するものではない。
【００１１】
本発明は、以下の説明および添付図面からより完全に理解されよう。
【００１２】
好ましい実施形態についての以下の説明は、本質の単なる例示であって、いかなる意味においても本発明、本発明の用途および使用方法を制限するものではない。
【００１３】
本発明の原理による金型組立体は、金型キャビティ内に捕捉された空気および／または水分を、金型キャビティを妨げることなく排気できるだけでなく、金型キャビティ内で発生されたガス状反応体をも排気できる。本願明細書で使用するとき、用語「ガス状反応体」とは、成形配合物中に使用されおよび成形配合物と一緒に使用される反応体ガスおよびこれらの副生物の両方をいう。これらのガス状反応体は、金型キャビティ内で化学反応を受ける複合材料を成形するときに発生される。より詳細に後述するように、金型組立体は多孔質通気性部分を有し、該部分が、これを通して、捕捉された空気および水分と一緒にガス状反応体を、金型キャビティを妨げることなく排気することを可能にする。これにより、成形工程中に、常時、金型キャビティ内に所望の圧力範囲および温度範囲が維持されかつサイクルタイムが短縮される。ガス状反応体が微孔内で凝縮しおよび／または再結合することを防止するため、排気工程が制御される。これにより、微孔の栓塞が防止される。この成形工程はまた、成形配合物の分解を制御しかつ防止することを補助する。
【００１４】
例えば、複合材料を成形するときは、ヘキサを含むフェノール樹脂を使用するのが望ましい。ヘキサが加熱されると、ヘキサはアンモニアとホルムアルデヒドとに分解される。アンモニアおよびホルムアルデヒドの一部は、金型キャビティ内の他の金型配合物と反応して、最終成形品の一部を形成する。しかしながら、逃散し易い幾分かの非転化アンモニアおよび／またはホルムアルデヒド（ガス状反応体）は残留するので、捕捉された空気および水分と一緒に金型キャビティから排気する必要がある。逃散し易い非転化アンモニアおよびホルムアルデヒドは、温度によってはヘキサと結合し、多孔質通気性材料を通って移動することがある。これにより微孔が詰まり、金型キャビティの適正排気が妨げられる。従って、作動温度は、再結合および／または凝縮を防止するように制御される。
【００１５】
図１を参照すると、ここには、本発明の原理による通気性金型組立体（この全体を参照番号１０で示す）が開位置にあるところが示されている。金型組立体１０は３つの主要部分、すなわち金型本体１２と、金型パンチ（または底プランジャ）１４と、頂プラテン１６とを有している。金型キャビティの頂部にはプレート１８が置かれ、成形工程中に頂プラテン１６により所定位置に保持される。図３に示すように、金型パンチ１４の一部１９は、多孔質通気性材料で作られている。多孔質通気性材料は、ガス状反応体が該材料を通って排気されることを可能にする。
【００１６】
金型組立体１０が図２に示すように閉じられると、頂プラテン１６が金型本体１２に整合しかつ該本体１２と合体して金型キャビティ２０を形成する。金型キャビティ２０は、金型本体１と、中実シュープレート１８と、金型パンチとによって形成される。パンチ１４は、金型組立体１０の頂部に配置（図示せず）することも、底部に配置（図示）することもでき、その位置は、プレスすべき複合成形品に基いて定められる。金型パンチ１４が金型組立体の頂部または底部のいずれに配置されても、中実シュープレート１８はパンチ１４に対向して配置される。頂プラテン１６、金型本体１２および金型パンチ１４は、これらの各々が金型組立体１０を加熱すべく作動できる。これにより、成形配合物が加熱され、金型キャビティ２０内で反応を開始することを補助する。作動／成形温度は、使用する材料に基いて変えることができる。作動／成形温度は、金型キャビティ２０内での反応を容易にするように選択される。作動／成形温度は、約２１０℃以下であるのが好ましい。金型組立体１０は、成形配合物がパンチ１４により一緒にプレスされるように設計される。金型組立体１０は、成形配合物に、約２００〜２，０００ｋｇｆ／ｃｍ２の連続圧力を加えることができるように設計される。
【００１７】
金型組立体１０の部分１９は多孔質通気性材料で作られる。多孔質通気性材料は、使用される特定成形配合物に基いて変えることができる微孔サイズおよび孔隙率（ポロシティ）を有している。すなわち、最適微孔サイズおよび分布範囲は、複合材料のマトリックス、材料、樹脂および他の配合物、および所望の表面仕上げに基いて変えることができる。好ましくは、部分１９は、約１〜２８０ミクロンの平均微孔直径および約５〜２５％の全孔隙率を有する多孔質通気性材料で作られる。最も好ましくは、部分１９は、約１５ミクロンの平均微孔直径および約１５％の全孔隙率を有する多孔質通気性材料で作られる。部分１９には種々の材料を使用できる。例えば、部分１９に、Portec Ltd.社（Winterthur、スイス国）から入手できるMETAPOR（R）等の微孔燒結アルミニウムを使用できる。
【００１８】
図４を参照すると、ここには、本発明の原理による複合材料の圧縮成形法が示されている。成形法１００は、ブロック１０２に示すように、金型キャビティ２０にアクセスできるように金型組立体１０を開くことにより開始される。金型組立体１０が開かれたならば、ブロック１０４に示すように、複合材料を作るのに使用される成形配合物が金型キャビティ２０内に挿入される。次に、ブロック１０６に示すように、金型組立体１０を閉じ、シュープレート１８に向かってパンチ１４を移動することにより、金型キャビティ２０を加圧する。更に、ブロック１０７に示すように、成形配合物を所望温度に加熱する。ひとたび金型キャビティ２０が、閉じられ、加圧されかつ加熱されたならば、ブロック１０８に示すように、反応工程を開始する。
【００１９】
ブロック１１０に示すように、反応工程には、同時的な物理的反応（例えば、加熱、溶解、加圧、および相変化）および化学的反応を含めることができる。所望の圧力および温度が得られたならば、ブロック１１２および１１４に示すように、成形工程全体に亘って、それぞれ、成形圧力および温度がモニタされかつ調節される。成形圧力は、成形される材料に基いて、所定の最適圧力（単一または複数）または圧力範囲（単一または複数）に調節される。同様に、成形温度も、成形される材料に基いて、所定の最適温度（単一または複数）または温度範囲（単一または複数）に調節される。通気性材料の微孔内のガス状反応体および／または他の配合物の凝縮および／または再結合を防止するため、ブロック１１６に示すように、金型は所定の最低温度以上の温度で作動されるのが好ましい。同時に、金型キャビティ内の反応速度を制御しかつ成形品の分解を防止するため、ブロック１１８に示すように、金型は、所定の最高温度以下の温度で作動される。
【００２０】
ブロック１２０に示すように、成形工程中、ガス状反応体は、捕捉された空気および水分と一緒に、図３に示す金型組立体１０の多孔質通気性部分１９を通って連続的に排気される。閉じられた金型キャビティ２０を妨げることなく排気することにより圧力および温度が維持され、これにより、成形品を作るサイクルタイムが大幅に短縮される。反応工程の所定時間が経過したならば、ブロック１２２に示すように、金型が開かれて、成形品２４が取出される。
【００２１】
かくして本発明は、ガス状反応体を、金型キャビティを妨げることなく金型組立体から排気することにより、摩擦材料等の複合材料を効率的に成形することを可能にする。典型的な摩擦材料は、事実上、ブレーキシステムに有効なあらゆる種類の材料であり、この摩擦材料として、セミメタリック摩擦材料、低メタリック摩擦材料、アスベスト、無機材料、セラメット（ceramets）、および当業者に知られた他の種類の材料がある。一般的な摩擦材料には、１以上の熱硬化性樹脂のようなバインダ（例えば、フェノール−ホルムアルデヒド樹脂、エポキシ等のフェノール樹脂）、補強繊維（例えば、アラミド、スチール、アクリル、鉱物繊維等）、金属粉末（例えば、鉄、銅、黄銅、亜鉛、アルミニウム、アンチモン等）、固体潤滑剤（例えば、モリブデン、二硫化モリブデン、グラファイト、コークス、硫化錫、三硫化アンチモン等）、摩擦材（例えば、酸化物、シリカ、酸化鉄、アルミナ、ルチル等）、有機充填剤（例えば、ゴム粒子、カシューナッツ・シェル粒子、ニトリルゴム粒子等）を含有させることができる。当業界で知られている一般的な他の材料および添加物を添加できる。
例１
【００２２】
下記重量％の配合物が、Eirich/Littlefordミキサ内で混合された。
【表１】
2005212485.tif 000003
混合物は金型キャビティ２０内に置かれた。金型キャビティ２０は、頂プラテン１６と金型本体１２とを整合させることにより閉じられた。混合物は、１６０℃の温度および６００ｋｇｆ／ｃｍ２の圧力で、合計１２０秒をかけて成形された。混合物が成形されるとき、閉じられた金型キャビティ２０を妨げることなく、ガス状反応体が金型組立体１０のパンチ１４の通気性部分１９を通って排気された。通気性部分１９は、METAPOR(R) BF210AFで作られた。次に、成形品２４が金型キャビティ２０から取出された。成形品２４の特性は、所望の製品仕様の範囲内にあった。ガス状反応体は分解も再結合もせず、或いは微孔内で凝縮もしなかった。従って微孔の栓塞は全く観察されなかった。
例２
【００２３】
下記重量％の配合物が、Eirich/Littlefordミキサ内で混合された。
【表２】
2005212485.tif 000004
混合物は金型キャビティ２０内に置かれた。金型キャビティ２０は、頂プラテン１６と金型本体１２とを整合させることにより閉じられた。混合物は、１７０℃の温度および６００ｋｇｆ／ｃｍ２の圧力で、合計１２０秒をかけて成形された。混合物が成形されるとき、閉じられた金型キャビティ２０を妨げることなく、ガス状反応体が金型組立体１０のパンチ１４の通気性部分１９を通って排気された。通気性部分１９は、METAPOR(R) BF210AFで作られた。次に、成形品２４が金型キャビティ２０から取出された。成形品２４の特性は、所望の製品仕様の範囲内にあった。ガス状反応体は分解も再結合もせず、或いは微孔内で凝縮もしなかった。従って微孔の栓塞は全く観察されなかった。
【００２４】
金型パンチ１４の一部のみが多孔質通気性材料であるとして示したが、金型パンチ１４の全体を多孔質通気性材料で作ることができることは理解されよう。また、通気性部分１９は金型パンチ１４の一部であるとして示したが、頂プラテン１６および／または金型本体１２および／またはその他の部分をも通気性材料で作り、これらを通してガス状反応体の排気が行なわれるように構成できることは理解されよう。更に、例１および例２では、頂プラテン１６と金型本体１２とを整合させることにより金型組立体１０を閉じることを示したが（図２参照）、頂プラテン１６を金型本体１２と予め整合させておき、金型パンチ１４を移動させることにより金型キャビティを閉じることもできる。また、例１および例２は複合摩擦材料を形成するものであるが、このような金型および成形方法の使用が有利である用途として、数ある中で、フェノール樹脂（改質または非改質）等の種々の合成熱硬化性樹脂で作られる複合材料部品、中実成形品、予成形複合構造体、および耐火レンガ等の定形品のような補強体を含む構造的構成要素の成形がある。
【００２５】
かくして、本発明の上記説明は本質の単なる例示であり、本発明の本旨を逸脱しない種々の変更は本発明の範囲内に包含されるものである。このような変更は、本発明の精神および範囲を逸脱するものと考えるべきではない。
【図面の簡単な説明】
【００２６】
【図１】本発明の原理による金型組立体が開状態にあるところを示す概略断面図である。
【図２】図１の金型組立体が閉状態にあるところを示す概略断面図である。
【図３】図２の金型組立体がガス状反応体を排気しているところを示す概略断面図である。
【図４】本発明の原理による複合材料の成形方法を示すフローチャートである。
【符号の説明】
【００２７】
１０    通気性金型組立体
１２    金型本体
１４    金型パンチ（底プランジャ）
１６    頂プラテン
１８    シュープレート
１９    金型パンチの一部
２０    金型キャビティ
２４    成形品
【図１】
2005212485.tif 000005
【図２】
2005212485.tif 000006
【図３】
2005212485.tif 000007
【図４】
2005212485.tif 000008